(57)【要約】      （修正有）【課題】波長４００〜７００ｎｍ、入射角度０°〜５０°の光に対して０．１０％未満の反射率を達成した反射防止膜およびそれを有する光学素子、光学系、光学機器を提供する。【解決手段】入射乃至射出する光線の表面反射を低減するための反射防止膜１０は、光学基板１と規則的に配列された凹凸構造を持つ構造層３と構造層と光学基板との間に形成された中間層２からなり、構造層は光入射側から基板側へ膜厚方向に空間充填率が増加する樹脂成型物からなり、樹脂成型物を形成する樹脂材料の屈折率は１．３８以上１．６２以下であって、中間層は構造層と光学基板とは異なる屈折率の材料からなる物理膜厚が２０ｎｍ以上５８ｎｍ以下の誘電体薄膜層からなる構成とした。【選択図】図１
2018185391.tif 000002
【特許請求の範囲】
【請求項１】
入射乃至射出する光線の表面反射を低減するための反射防止膜であって、
光学基板と
規則的に配列された凹凸構造を持つ構造層と
該構造層と該光学基板との間に形成された中間層からなり
該構造層は光入射側から基板側へ膜厚方向に空間充填率が増加する樹脂成型物からなり
５５０ｎｍの波長に対する該樹脂成型物を形成する樹脂材料の屈折率は１．３８以上１．６２以下であって
該中間層は、該構造層と該光学基板とは異なる屈折率の材料からなる物理膜厚が２０ｎｍ以上５８ｎｍ以下の誘電体薄膜層からなることを特徴とする反射防止膜
であることを特徴とする反射防止膜。
【請求項２】
５５０ｎｍの波長に対する前記樹脂成型物を形成する樹脂材料の屈折率は１．４８以上１．６２以下であることを特徴とする請求項１に記載の反射防止膜。
【請求項３】
前記中間層は物理膜厚４２ｎｍ以上５８ｎｍ以下の誘電体薄膜層からなることを特徴とする請求項１または２に記載の反射防止膜。
【請求項４】
前記凹凸構造は、ピッチが１８０ｎｍ以上３００ｎｍ以下であることを特徴とする請求項１乃至３のいずれか１項に記載の反射防止膜。
【請求項５】
前記構造層の物理膜厚は１８０ｎｍ以上２６０ｎｍ以下であることを特徴とする請求項１乃至４のいずれか１項に記載の反射防止膜。
【請求項６】
５５０ｎｍの波長に対する前記光学基板の屈折率は１．６５以上１．９０以下であることを特徴とする請求項１乃至５のいずれか１項に記載の反射防止膜。
【請求項７】
５５０ｎｍの波長に対する前記中間層の屈折率は１．５８以下１．７０であることを特徴とする請求項１乃至６のいずれか１項に記載の反射防止膜。
【請求項８】
前記中間層はＡｌ２Ｏ３ないしＳｉＯＮからなることを特徴とする請求項１乃至７のいずれか１項に記載の反射防止膜。
【請求項９】
請求項１乃至８のいずれか１項に記載の反射防止膜を有することを特徴とする光学素子。
【請求項１０】
請求項１乃至９のいずれか１項に記載の光学素子を少なくとも１つ以上用いたことを特徴とする光学系。
【請求項１１】
請求項１０に記載の光学系を用いたことを特徴とする光学機器。
【発明の詳細な説明】
【技術分野】
【０００１】
本発明は、光学素子の入出射面に設けられる反射防止膜に関し、特に深さ方向に屈折率が連続的に変化する構造を有する反射防止膜およびそれを有する光学素子、光学系、光学装置に関するものである。
【背景技術】
【０００２】
従来、光学素子の表面には、入射光の光量損失を低減させるために、反射防止構造が形成されており、近年では使用波長より小さなピッチで配列した微細構造を利用した反射防止膜が知られている。
【０００３】
このような反射防止膜のうち、蛾の目の構造を模したモスアイ構造のように、空間に対する構造の充填率が膜厚方向に変化する反射防止膜は、光入射側から膜厚方向に対して実質的に屈折率が連続的に変化するため、屈折率の異なる多層膜から構成される従来の反射防止膜より入射角度特性が少ない。このような微細凹凸構造を利用した反射防止膜の形成法として、例えば特許文献１には、微細凹凸構造を持つ原盤を作製し、この原盤を型として微細構造を転写する方式が開示されている。
【０００４】
特許文献１では、作成した型を用いて光学素子を成型する際に表面に直接微細凹凸構造を転写する方法や、基板表面に樹脂等の材料でコーティングし、そこに構造を転写（ナノインプリント）することで微細構造を形成する方法が開示されている。しかしながら、上記の方法で直接微細凹凸構造を光学素子表面に作成するためには、光学素子の材料が転写に必要な条件（ガラス転移温度や粘度、離型性）を満たす、ごく一部に限定されてしまう。また、ナノインプリントを用いて構造を転写する場合、微細凹凸構造と基板の界面における反射を抑制するために、基板と微細凹凸構造の界面の屈折率差をできるだけ小さくすることが必要となる。
【０００５】
しかし、構造の形成に利用可能な材料は現実的には限定されており、現状選択可能な屈折率範囲１．３８〜１．６２程度に制限されてしまう。特に、高い屈折率を実現することは難しく、屈折率が１．７以上の光学材料に上記の方法を適用することは難しい。
【０００６】
そこで、特許文献２では、微細構造と基板との間に基板よりも低い屈折率を持つ低屈折率層を１層設ける方法を提案している。低屈折率層を１層追加することで、基板と微細構造との屈折率差を小さくする構成が開示されている。例えば、計算例２では、基板の屈折率が１．８の場合に、構造層と同じ材料からなる低屈折率層を設けた例を開示している。この例では、低屈折率層と構造層を１度に成型可能としているが、実際に１度に成型する際には低屈折率層の膜厚均一に制御することは難しい。
【０００７】
特に、光学レンズのような曲面上に構造を転写する場合には、その難易度が増し低屈折率層の膜厚がレンズの面内でバラつきを持ち、これにより反射防止性能が劣化してしまう。また計算例３では、低屈折率層と構造層の屈折率が異なる例を開示している。しかし、この例では、構造層の屈折率が１．８となっており、上記選択可能な屈折率範囲を超えおり、ナノインプリント法での成型が現実的には困難である。さらに計算値４では、低屈折率層が１．６かつ構造層の屈折率が１．４９４〜１．９９８の場合の例が開示されている。特許文献２の図１５からこの例では、入射角度が０〜５０°において平均反射率が０．２０％程度を達成している。
【先行技術文献】
【特許文献】
【０００８】
【特許文献１】特開２００６−１３０８４１号公報
【特許文献２】ＷＯ２００８／１０２８８２号公報
【発明の概要】
【発明が解決しようとする課題】
【０００９】
しかしながら、光学カメラにおいては、近年デジタル化の進行に伴い、ゴーストやフレアの低減の必要性が増していることから、平均反射率が０．２０％では十分な反射防止性能が得られているとは言えない。
【００１０】
そこで、本発明の目的は、波長４００〜７００ｎｍ、入射角度０°〜５０°の光に対して０．１０％未満の平均反射率を達成した反射防止膜およびそれを有する光学素子、光学系、光学機器を提供することである。
【課題を解決するための手段】
【００１１】
本発明の反射防止膜は、入射乃至射出する光線の表面反射を低減するための反射防止膜であって、光学基板と規則的に配列された凹凸構造を持つ構造層と該構造層と該光学基板との間に形成された中間層からなり該構造層は光入射側から基板側へ膜厚方向に空間充填率が増加する樹脂成型物からなり該樹脂成型物を形成する樹脂材料の屈折率は１．３８以上１．６２以下であって該中間層は、該構造層と該光学基板とは異なる屈折率の材料からなる物理膜厚が２０ｎｍ以上５８ｎｍ以下の誘電体薄膜層からなることを特徴とする。
【発明の効果】
【００１２】
本発明によれば、波長４００〜７００ｎｍ、入射角度０〜５０°の光に対して、平均反射率０．１％以下の反射率を達成した反射防止膜およびそれを有する光学素子、光学系、光学機器を提供することができる。
【図面の簡単な説明】
【００１３】
【図１】本発明の反射防止膜概略
【図２】本発明の構造層３の先端形状概略
【図３】実施例１の反射防止膜の膜厚に対する屈折率
【図４】実施例１の反射防止膜の反射率
【図５】実施例２の反射防止膜の膜厚に対する屈折率
【図６】実施例２の反射防止膜の反射率
【図７】実施例３の反射防止膜の膜厚に対する屈折率
【図８】実施例３の反射防止膜の反射率
【図９】実施例４の反射防止膜の膜厚に対する屈折率
【図１０】実施例４の反射防止膜の反射率
【図１１】実施例５の反射防止膜の膜厚に対する屈折率
【図１２】実施例５の反射防止膜の反射率
【図１３】実施例６の反射防止膜の膜厚に対する屈折率
【図１４】実施例６の反射防止膜の反射率
【図１５】実施例７の光学機器
【図１６】比較例１の反射防止膜の膜厚に対する屈折率
【図１７】比較例１の反射防止膜の反射率
【図１８】比較例２の反射防止膜の膜厚に対する屈折率
【図１９】比較例２の反射防止膜の反射率
【発明を実施するための形態】
【００１４】
以下に、本発明の実施の形態を、添付の図面に基づいて詳細に説明する。なお、説明中の屈折率の値は全て、波長５５０ｎｍに対するものである。
【００１５】
図１は、本発明の反射防止膜の概略図(断面図)であり、光学基板１の表面付近を拡大して示している。光学基板１は屈折率が１．７０〜１．９０の光学ガラスもしくは光学プラスチックからなり、その表面に本発明の反射防止膜１０が形成されている。
【００１６】
反射防止膜１０は、ナノインプリント法によって形成され、微細凹凸構造を持つ構造層３と、光学基板１と微細凹凸構造３との間に設けられた中間層２と、を有する。なお、上記微細凹凸構造は、空間充填率が膜厚方向に変化（すなわち、実質的な屈折率が膜厚方向に変化）する。
【００１７】
構造層３は、ナノインプリント法によって形成される。ナノインプリント法は、製造方法により熱ナノインプリント、光ナノインプリント、室温ナノインプリントに大別されるが、本発明ではどの方法を用いてもよい。ただし、膜厚方向に均一に成型するために熱ナノインプリントを用いることがより好ましい。また、構造層３に用いる材料は特に限定しないが、例えば、熱硬化性樹脂や熱可塑性樹脂、光硬化性樹脂、低融点ガラス等を用いることができる。また、室温ナノインプリントではスピンオングラス（ＳＯＧ）や水素シルセスキオキサンポリマー（ＨＳＱ）等のゾル・ゲル系の材料を用いてもよい。さらに、波長４００〜７００ｎｍの光に対する透過率や成型性を考慮すると、構造層３の材料の屈折率ｎａは１．３８以上１．６２以下が好ましい。
【００１８】
構造層のピッチは、１００ｎｍ以上４００ｎｍ以下が好ましく、１８０ｎｍ以上３００ｎｍ以下がさらに好ましい。ピッチが４００ｎｍ以上になると、使用帯域（ここでは、４００〜７００ｎｍ）の光で回折光が発生してしまう。また、ピッチＰと構造層の物理膜厚Ｄの比Ｄ／Ｐは１．２を超えると成型性が低下し、構造層の物理膜厚Ｄが増加するとそれに伴って構造由来の散乱が増加する。一方、構造層の物理膜厚が１８０ｎｍ未満では、反射率の角度特性や波長特性が低下する。そのため、構造層の物理膜厚は１８０ｎｍ以上２６０ｎｍ以下が好ましく、２１０ｎｍ以上２６０ｎｍ以下がさらに好ましい。
【００１９】
また、グレーデッド部２の微細凹凸構造は光入射側から基板側に向かって空間充填率が連続的に増加する構造を持つ。構造層３の実質的な屈折率ｎｅｆｆは、空間充填率（ＦＦ）を用いて下記の式（１）で求められる。
【００２０】
【数１】
2018185391.tif 000003
【００２１】
構造層３の微細凹凸構造は、膜厚方向に空間充填率が連続的に増加するため、実質的な屈折率ｎｅｆｆも光入射側から連続的に増加する。そのため、通常屈折率差を有する界面で発生する反射波が発生しずらく、空気から入射する光に対して高い反射防止効果を得ることができる。
【００２２】
ここで、成型性や構造の強度を考慮すると、微細凹凸構造の先端は尖った形状（図２（ａ））でないほうが好ましく、平面を持つ形状（図２（ｂ））や角がなく丸みを帯びた形状（図２（ｃ）、図２（ｄ））であることが好ましい。成型性や強度を考慮すると、先端の空間充填率（ＦＦ）は３％以上であることが好ましい。
【００２３】
一方、先端の空間充填率が大きくなると、空気との界面で屈折率差が大きくことによって界面で反射波が発生しやすくなるため、反射防止性能が低下する。反射防止性能を得るためには、先端の空間充填率は１０％以下であることが好ましく、７％以下であることがさらに好ましい。以上から、先端の空間充填率は３％以上１０％以下が好ましく、さらに好ましくは３％以上７％以下である。ただし、先端の充填率は、丸みを帯びた場合にであっても、近似的に丸みがない構造（図２（ｃ）の破線の構造）とみなして算出するものとする。
【００２４】
また、微細凹凸構造の形状が円錐台や多角錐台のとき、高さｄ（ｎｍ）における充填率は下記の式から求められる。
【００２５】
【数２】
2018185391.tif 000004
【００２６】
ここで、Ｄ（ｎｍ）は構造層３の物理膜厚、ＦＦ（ＭＡＸ）とＦＦ（ｍｉｎ）はそれぞれ充填率の最大値および最小値である。
【００２７】
なお、実際に構造層３をナノインプリント法で成型する際には、構造層３の膜厚は面内でバラつきを持ってもよい。また、構造３の下端部、つまり中間層２との界面付近に構造が転写されない層（充填率が１００％の層）が一部残存してもよい。
【００２８】
一方、中間層２は、光学基板１上に形成された単層の薄膜層で、構造層３と光学基板１の界面で発生する反射波を抑制する役割を担い、その屈折率は構造層３を構成する樹脂材料の屈折率ｎａや光学基板１の屈折率ｎｓと異なる。樹脂材料の屈折率ｎａが１．３８以上１．６２以下、光学基板１の屈折率ｎｓが１．６５以上１．９０以下のとき、中間層２は屈折率が１．６０以上１．７０以下、物理膜厚２０ｎｍ以上５８ｎｍ以下を満たすことが好ましい。
【００２９】
中間層２の製法は特に限定されず、液相法や真空蒸着法、スパッタ法などの任意のプロセスを選定することができる。ただし、より緻密な膜を形成するためには、ドライプロセスのほうが好ましく、スパッタ法がより好ましい。
【００３０】
中間層２の各層の材料は、金属酸化物や金属フッ化物の単体やそれらの化合物を用いることができる。ただし、光学基板１０の材質によっては、大気に晒されることで表面に成分が溶出して曇りや着色（「ヤケ」と呼ばれる）が生じる場合があるため、これを防止するため、基板上に形成される層は、Ａｌ２Ｏ３やＳｉＯＮを用いることが好ましい。
【００３１】
反射防止膜１０を形成する光学素子は、例えば、レンズ、プリズム、フライアイインテグレータ等を含む。また、この光学素子を有する光学系は、例えば、撮像光学系、走査光学系、投射光学系を含み、カメラ、ビデオカメラ、双眼鏡、複写機、プリンター、プロジェクター、ヘッドマウントディスプレイ、天体望遠鏡、顕微鏡等の光学機器に使用することができる。
【００３２】
なお、このような光学機器において、本発明の反射防止膜を形成された光学系が十分な透過率、およびゴースト・フレア抑制効果を得るためには、入射角０〜５０°の光光に対して平均反射率が０．１％以下であることが必要であり、０．０９％以下であることがさらに好ましい。
【００３３】
以下、具体的な計算例をもとに、本発明の反射防止膜について説明する。なお、以下の計算例では、構造層３の屈折率は上記（１）から得られる屈折率を持つ膜として扱うものとする。
【００３４】
［実施例１］
実施例１の反射防止膜は屈折率が１．７８の光学基板１上に、屈折率が１．６１、物理膜厚が５６ｎｍの中間層２、その上に微細凹凸構造が規則的に配列した構造層３を持つ。構造層３は屈折率が１．４９の樹脂から形成されており、充填率ＦＦは最も基板側の１００％から光入射部で６．０％まで変化しており、物理膜厚は２２３ｎｍである。
【００３５】
図３に実施例１の反射防止膜の膜厚方向（物理膜厚／ｎｍ）に対する屈折率を示す。さらに、図４に波長４００〜７００ｎｍの波長に対する反射率特性を示す。なお、図４中の０ｄｅｇ、１０ｄｅｇ・・・は、入射角度を表す。図４り、本実施例の反射防止膜は、入射角度が０〜４０度のとき、４００〜７００ｎｍ全域で反射率０．２％以下、入射角が５０度のとき、０．７％以下の優れた特性を示すことが分かる。なお、０〜５０度の入射角度に対する４００〜７００ｎｍでの平均反射率は、０．０８９％であった。
【００３６】
［比較例１］
比較例１として、光入射部の充填率が１２％の反射防止膜について述べる。それ以外の構成（構造層３、中間層２の材料、物理膜厚）は実施例１と同様である。
【００３７】
実施例１と同様、反射防止膜の膜厚方向に対する屈折率を図１６に、波長４００〜７００ｎｍに対する反射率特性を図１７に示す。図１７より本比較例の反射防止膜は、入射角０〜４０度のとき、４００〜７００ｎｍで最大反射率０．３％程度と実施例１に対して低入射角領域で反射率が低下することが分かる。なお、０〜５０度の入射角度に対する４００〜７００ｎｍの平均反射率は、０．１７８％となり０．１％以下を満たさない。これより、十分な反射防止効果を得るためには、光入射部の充填率は１０％以下を満たすことが必要である。
【００３８】
［比較例２］
比較例２として、構造層３の物理膜厚が１７５ｎｍの反射防止膜について述べる。それ以外の構成（構造層３、中間層２の材料、物理膜厚）は実施例１と同様である。
【００３９】
実施例１と同様、反射防止膜の膜厚方向に対する屈折率を図１９に、波長４００〜７００ｎｍに対する反射率特性を図１７に示す。図１９より本比較例の反射防止膜は、入射角０〜４０度のとき、４００〜７００ｎｍで最大反射率０．４％程度、５０度のとき、１．０％程度と実施例に対して低下することが分かる。なお、０〜５０度の入射角度に対する４００〜７００ｎｍの平均反射率は、０．１７０％となり０．１％以下を満たさない。これより、十分な反射防止効果を得るためには、構造層３の物理膜厚が１８０ｎｍ以上を満たすことが必要である。
【００４０】
［実施例２］
実施例２の反射防止膜は屈折率が１．７０の光学基板１上に、屈折率が１．６２、物理膜厚が４３ｎｍの中間層２、その上に微細凹凸構造が規則的に配列した構造層３を持つ。構造層３は屈折率が１．５９の樹脂から形成されており、充填率ＦＦは最も基板側の１００％から光入射部で５．３％まで変化しており、物理膜厚は２５５ｎｍである。
【００４１】
実施例１と同様、反射防止膜の膜厚方向に対する屈折率を図５に、波長４００〜７００ｎｍに対する反射率特性を図６に示す。図６より、本実施例の反射防止膜は、入射角度が０〜４０度のとき、４００〜７００ｎｍ全域で反射率０．２％以下、入射角が５０度のとき、０．７％以下の優れた特性を示すことが分かる。なお、０〜５０度の入射角度に対する４００〜７００ｎｍでの平均反射率は、０．０７９％であった。
【００４２】
［実施例３］
実施例３の反射防止膜は屈折率が１．８１の光学基板１上に、屈折率が１．６８、物理膜厚が５１ｎｍの中間層２、その上に微細凹凸構造が規則的に配列した構造層３を持つ。構造層３は屈折率が１．６０の樹脂から形成されており、充填率ＦＦは最も基板側の１００％から光入射部で５．０％まで変化しており、物理膜厚は２４３ｎｍである。
【００４３】
実施例１と同様、反射防止膜の膜厚方向に対する屈折率を図７に、波長４００〜７００ｎｍに対する反射率特性を図８に示す。図８より、本実施例の反射防止膜は、入射角度が０〜４０度のとき、４００〜７００ｎｍ全域で反射率０．２％以下、入射角が５０度のとき、０．７％以下の優れた特性を示すことが分かる。なお、０〜５０度の入射角度に対する４００〜７００ｎｍでの平均反射率は、０．０９１％であった。
【００４４】
［実施例４］
実施例４の反射防止膜は屈折率が１．８９の光学基板１上に、屈折率が１．６８、物理膜厚が５７ｎｍの中間層２、その上に微細凹凸構造が規則的に配列した構造層３を持つ。構造層３は屈折率が１．５３の樹脂から形成されており、充填率ＦＦは最も基板側の１００％から光入射部で５．０％まで変化しており、物理膜厚は２２２ｎｍである。
【００４５】
実施例１と同様、反射防止膜の膜厚方向に対する屈折率を図９に、波長４００〜７００ｎｍに対する反射率特性を図１０に示す。図１０より、本実施例の反射防止膜は、入射角度が０〜４０度のとき、４００〜７００ｎｍ全域で反射率０．２％以下、入射角が５０度のとき、０．７％以下の優れた特性を示すことが分かる。なお、０〜５０度の入射角度に対する４００〜７００ｎｍでの平均反射率は、０．０９７％であった。
【００４６】
［実施例５］
実施例５の反射防止膜は、光学基板１の屈折率、中間層２の屈折率、構造層３を形成する樹脂の屈折率はいずれも実施例１と同様である。ただし、微細凹凸構造が、円錐台を正方配列させた構造である。充填率が７９％以上の領域では、微細構造が隣の微細構造と重なり合って形成されている。そのため、構造層３の中間層側では膜厚に対する屈折率変化が（２）式で与えられるよりも小さくなっている。なお、中間層２の物理膜厚は５７ｎｍ、構造層３の物理膜厚は２２４ｎｍ、そのうち一部の構造が隣合う微細構造と共有されている高さ（物理膜厚）は、４０ｎｍである。
【００４７】
実施例１と同様、反射防止膜の膜厚方向に対する屈折率を図１１に、波長４００〜７００ｎｍに対する反射率特性を図１２に示す。図１２より、本実施例の反射防止膜は、入射角度が０〜４０度のとき、４００〜７００ｎｍ全域で反射率０．２％以下、入射角が５０度のとき、０．７％以下の優れた特性を示すことが分かる。なお、０〜５０度の入射角度に対する４００〜７００ｎｍでの平均反射率は、０．０８６％であった。実施例５と実施例１との比較から、一部の構造が隣合う微細構造と共有されていても、反射防止性能に大きな影響を与えないことがわかる。
【００４８】
［実施例６］
実施例６の反射防止膜は、光学基板１の屈折率、中間層２の屈折率および物理膜厚は実いずれも実施例１と同様である。ただし、構造層を形成する樹脂の屈折率が１．５８と実施例１より高くなっている。ただし、構造層の充填率を調整することで、膜厚に対する屈折率変化は実施例１の構造層とほぼ等価である。
【００４９】
実施例１と同様、反射防止膜の膜厚方向に対する屈折率を図１３に、波長４００〜７００ｎｍに対する反射率特性を図１４に示す。図１４より、本実施例の反射防止膜は、入射角度が０〜４０度のとき、４００〜７００ｎｍ全域で反射率０．２％以下、入射角が５０度のとき、０．７％以下の優れた特性を示すことが分かる。なお、０〜５０度の入射角度に対する４００〜７００ｎｍでの平均反射率は、０．０９４％であった。実施例６と実施例１との比較から、構造層２の膜厚や膜厚に対する屈折率変化が同等であれば、樹脂の屈折率は反射防止性能に大きな影響を与えないことがわかる。
【００５０】
ここで、実施例１〜実施例６および比較例１〜比較例２の反射防止膜の構成を表１に示す。
【００５１】
【表１】
2018185391.tif 000005
【００５２】
［実施例７］
図１５は、実施例７の光学機器の概略図である。図１５において、１０１はデジタルカメラ、１０２は本発明の反射防止膜が形成された光学素子を用いて構成された撮像光学系である。撮像光学系１０２は、複数のレンズから構成されており、これらのレンズ面のうち少なくとも１面に本発明の反射防止膜が形成されている。本実施例では、光学機器の１例としてデジタルカメラを取り上げたが、本発明はこれに限定されるものではなく、双眼鏡や画像投射装置等その他の光学機器に用いてもよい。
【００５３】
以上、本発明の好ましい実施携帯について説明したが、本発明はこれらの実施形態に限定されず、その要旨の範囲内で種々の変形及び変更が可能である。
【符号の説明】
【００５４】
１：光学基板
２：中間層
３：構造層
１０：本発明の反射防止膜
１０１：本発明の光学機器（デジタルカメラ）
１０２：本発明の光学系
【図１】
2018185391.tif 000006
【図２】
2018185391.tif 000007
【図３】
2018185391.tif 000008
【図４】
2018185391.tif 000009
【図５】
2018185391.tif 000010
【図６】
2018185391.tif 000011
【図７】
2018185391.tif 000012
【図８】
2018185391.tif 000013
【図９】
2018185391.tif 000014
【図１０】
2018185391.tif 000015
【図１１】
2018185391.tif 000016
【図１２】
2018185391.tif 000017
【図１３】
2018185391.tif 000018
【図１４】
2018185391.tif 000019
【図１５】
2018185391.tif 000020
【図１６】
2018185391.tif 000021
【図１７】
2018185391.tif 000022
【図１８】
2018185391.tif 000023
【図１９】
2018185391.tif 000024